(57)【要約】    【課題】  完成した義歯に内部応力が発生するのを抑えることが可能であって、経時的変形が少なく、かつ、完成した義歯の強度低下を防ぐことが可能な歯科用義歯模型及び義歯の製造方法を提供することを目的とする。    【解決手段】  患者の口から採取した印象に基づき作製された透明作業模型（透明作業模型１１）と、その透明作業模型の上にワックスと人工歯２で作製された蝋義歯（蝋義歯１）と、からなる歯科用義歯模型（歯科用義歯模型１００）において、その透明作業模型は、光透過性材料（例えば透明レジン）で形成されていることを特徴とする。【選択図】          図４
2006255086.tif 000002
【特許請求の範囲】
【請求項１】
患者の口から採取した印象に基づき作製された作業模型と、当該作業模型の上にワックスと人工歯で作製された蝋義歯と、からなる歯科用義歯模型において、
前記作業模型は、光透過性材料で形成されていることを特徴とする歯科用義歯模型。
【請求項２】
前記光透過性材料は、透明レジンよりなることを特徴とする請求項１記載の歯科用義歯模型。
【請求項３】
患者の口から採取した印象に基づき作製された作業模型と、当該作業模型の上にワックスと人工歯で作製された蝋義歯と、からなる歯科用義歯模型を用いた義歯の製造方法において、
前記作業模型は、光透過性材料で形成され、
前記蝋義歯を埋没材に埋没させ、当該埋没材を硬化させた後、前記蝋義歯のうちのワックスを溶かし出し、前記作業模型と前記埋没材との間に間隙部を形成する間隙部形成工程と、
前記作業模型を介して、前記間隙部に填入された光重合レジンに光を照射する光照射工程と、
前記間隙部に光重合レジンを補填する補填工程と、を含むことを特徴とする義歯の製造方法。
【請求項４】
前記作業模型と前記埋没材との間には、前記間隙部に液状の光重合レジンを填入するトン路が形成され、
前記埋没材には、前記間隙部に液状の光重合レジンを補填する補填路が形成され、
前記補填工程は、前記光重合レジンの重合収縮に起因する残留応力が少なくなるように、前記補填路又は前記トン路を介して液状の光重合レジンを補填することを特徴とする請求項３記載の義歯の製造方法。
【請求項５】
前記光照射工程は、ＬＥＤを用いて光を照射することを特徴とする請求項３又は４記載の義歯の製造方法。
【発明の詳細な説明】
【技術分野】
【０００１】
本発明は、義歯を製造する際に用いる歯科用義歯模型及びその歯科用義歯模型を用いた義歯の製造方法に関する。
【背景技術】
【０００２】
従来より、義歯の製造方法として加熱重合や室温重合を利用したものがある。具体的に説明すると、まず、印象材を用いて患者の口の中の状態（印象）を採取する。次に、採取した印象に石膏を注ぎ、石膏模型を作製する。そして、石膏模型の上に、蝋と人工歯からなる蝋義歯を作製する。その後、この蝋義歯を、石膏作業模型とともに埋没材（例えば石膏）が充填された上下フラスコ内に埋没させる。埋没材を乾燥させた後、上フラスコと下フラスコとを分離して、石膏模型上の蝋義歯のうちワックスを熱湯で溶かして流し出す。このようにして完成した義歯の型に、プレス機でアクリルを填入し、そのアクリルを加熱して周囲から加熱重合（硬化）させた後、割り出し・研磨を経て義歯が完成する。
【０００３】
一方で、例えば特許文献１に開示されているように、光重合レジンを用いた義歯の製造方法がある。光重合レジンは、モノマー中に光増感剤が配合されたもので、可視光線や紫外線等の光が照射されると、その光を吸収して分解する。そうすると、モノマーの重合反応が開始され、周囲から硬化していく。例えば、光増感剤としては、約４７０ｎｍの波長の光を吸収するカンファーキノン等のα−ジケトン類が用いられたり、モノマーとしては、メチルメタクリレート等の多官能メタクリレート類が用いられたりする。このような光重合レジンを用いた義歯の製造方法は、加熱工程を不要とするものであって、また、光の照射強度によって重合反応速度や硬化深度を調整することができる。
【０００４】
【特許文献１】特開２００４−１８０９７６号公報（段落番号［００１０］）
【発明の開示】
【発明が解決しようとする課題】
【０００５】
しかしながら、従来の加熱重合，室温重合又は光重合による義歯の製造方法では、例えば光重合レジンが硬化して収縮した場合であっても、その収縮を補うことができるように、圧力を加えることのできる粘土に光重合レジンを充填していたことから、内部応力の大きさが毎回異なり、また、完成した義歯の全てには内部応力が発生してしまう。そのため、義歯を普段使用している最中に（例えば食事中や洗浄中に）、わずかな熱でも加わると狭まり変形してしまう、といった問題がある。
【０００６】
また、加熱重合による義歯の製造方法にあっては、加熱中に石膏中の水分が蒸発してアクリルに吸収され、完成した義歯の強度が低下（物理的また機械的製性質が低下）してしまう、といった問題がある。なお、光重合レジンを用いた義歯の製造方法であっても、石膏模型を用いている限り、その石膏中にある水分が蒸発して光重合レジンに吸収され、完成した義歯の強度が低下してしまう虞がある。
【０００７】
本発明は、このような点に鑑みてなされたものであり、その目的は、完成した義歯に内部応力が発生するのを抑えることができる歯科用義歯模型及び義歯の製造方法を提供することにある。また、完成した義歯の強度低下を防ぐことが可能な歯科用義歯模型及び義歯の製造方法を提供することにある。
【課題を解決するための手段】
【０００８】
以上のような課題を解決するために、本発明は、以下のものを提供する。
【０００９】
（１）  患者の口から採取した印象に基づき作製された作業模型と、当該作業模型の上にワックスと人工歯で作製された蝋義歯と、からなる歯科用義歯模型において、前記作業模型は、光透過性材料で形成されていることを特徴とする歯科用義歯模型。
【００１０】
本発明によれば、患者の口から採取した印象に基づき作製された作業模型と、その作業模型の上にワックスと人工歯で作製された蝋義歯と、からなる歯科用義歯模型において、その作業模型は、透明な光透過性材料で形成されていることとしたから、光透過性材料で形成されている作業模型側の一方向から光重合を進行させるとともに、周囲にある光重合レジンにより重合収縮を補いながら光重合を進行させることができ、その結果、完成した義歯に残留応力が生じるのを防ぎ、完成した義歯に内部応力が発生するのを抑えることができる。
【００１１】
ここで、「光透過性材料」としては、例えば光透過性樹脂など、光を透過する性質を有する材料であれば如何なるものであってもよい。また、「光透過性材料」は、完全無色透明の光透過性材料であってもよいし、半透明の光透過性材料であってもよいし、有色透明の光透過材料であってもよい。さらに、光透過性プラスチックを用いることで、従来のように石膏中の水分が光重合レジンに吸収されるといったような弊害もなく、完成した義歯の強度が低下するのを防ぐことができる。
【００１２】
（２）  前記光透過性材料は、透明レジンよりなることを特徴とする（１）記載の歯科用義歯模型。
【００１３】
本発明によれば、上述した光透過性材料は、透明レジンよりなることとしたから、この透明レジンを通過してきた光を用いて、光重合レジンの上表面（又は下表面）から光重合を進行させ、周囲にある光重合レジンにより重合収縮を補いながら光重合を進行させることができるので、完成した義歯に内部応力が発生するのを抑えることができる。
【００１４】
（３）  患者の口から採取した印象に基づき作製された作業模型と、当該作業模型の上にワックスと人工歯で作製された蝋義歯と、からなる歯科用義歯模型を用いた義歯の製造方法において、前記作業模型は、光透過性材料で形成され、前記蝋義歯を埋没材に埋没させ、当該埋没材を硬化させた後、前記蝋義歯のうちのワックスを溶かし出し、前記作業模型と前記埋没材との間に間隙部を形成する間隙部形成工程と、前記作業模型を介して、前記間隙部に填入された光重合レジンに光を照射する光照射工程と、前記間隙部に光重合レジンを補填する補填工程と、を含むことを特徴とする義歯の製造方法。
【００１５】
本発明によれば、患者の口から採取した印象に基づき作製された作業模型と、その作業模型の上にワックスと人工歯で作製された蝋義歯と、からなる歯科用義歯模型を用いた義歯の製造方法において、その作業模型は、光透過性材料で形成されており、蝋義歯を埋没材に埋没させ、その埋没材を硬化させた後、蝋義歯のうちのワックスを溶かし出し、作業模型と埋没材との間に間隙部（蝋義歯によって形成された間隙部）を形成する間隙部形成工程と、その間隙部に填入された光重合レジンに作業模型を介して光を照射する光照射工程と、間隙部に光重合レジンを補填する補填工程と、を含むこととしたから、間隙部形成工程によって形成された間隙部に存在する光重合レジンのうち、光透過性材料で形成されている作業模型側の一方向から光を当てて（光照射工程を経て）光重合させ、補填工程によって周囲にある光重合レジンにより重合収縮を補うことができ、その結果、残留応力の発生を抑えて完成した義歯に内部応力が発生するのを抑えることができる。
【００１６】
（４）  前記作業模型と前記埋没材との間には、前記間隙部に液状の光重合レジンを填入するトン路が形成され、前記埋没材には、前記間隙部に液状の光重合レジンを補填する補填路が形成され、前記補填工程は、前記光重合レジンの重合収縮に起因する残留応力が少なくなるように、前記補填路又は前記トン路を介して液状の光重合レジンを補填することを特徴とする（３）記載の義歯の製造方法。
【００１７】
本発明によれば、上述した作業模型と埋没材との間には、間隙部に液状の光重合レジンを填入するトン路が形成されており、また、上述した埋没材には、間隙部に液状の光重合レジンを補填する補填路が形成されており、上述した補填工程は、光重合レジンの重合収縮が生じたときに、補填路又はトン路を介して液状の光重合レジンを補填する（先に重合した部位が収縮することによって減少した分だけ補填する）こととしたから、重合収縮を、補填路を介して補填される液状の光重合レジンで補うことができ、内部応力の大きさが毎回異なるようなこともないので残留応力の発生を防ぐことができ、ひいては食事中や洗浄中などに、わずかな加熱に起因した変形を防ぐことができる。また、トン路や補填路を形成することで、作業模型と埋没材との間に溜まった空気を押し出し、液状の光重合レジンの不足を回避することもできる。
【００１８】
（５）  前記光照射工程は、ＬＥＤを用いて光を照射することを特徴とする（３）又は（４）記載の義歯の製造方法。
【００１９】
本発明によれば、上述した光照射工程は、ＬＥＤを用いて光を照射することとしたので、電力消費を抑えつつ内部応力の発生が少ない義歯を製造することができる。なお、電子レンジ内のマイクロ波を電流に変換し、その電流を用いてＬＥＤを点灯させることとしてもよい。これにより、一般家庭において、内部応力の発生が少なく使用中に変形しにくい義歯を製造することができる。
【発明の効果】
【００２０】
以上説明したように、本発明は、従来の光重合による義歯の製造方法と異なって、完成した義歯に内部応力が発生するのを抑えることができる。また、従来の加熱重合による義歯の製造方法や、石膏模型を用いた光重合による義歯の製造方法などと異なり、水分吸収による義歯の強度低下を防ぐことができる。
【発明を実施するための最良の形態】
【００２１】
以下、本発明の実施の形態を、図面を参照しながら説明する。
【００２２】
［歯科用義歯模型の外観］
図１は、本発明の実施の形態に係る歯科用義歯模型１００の外観を示す斜視図である。歯科用義歯模型１００は、ワックスの中に人工歯２が埋め込まれた蝋義歯１と、透明作業模型１１と、からなる。
【００２３】
図１において、歯科用義歯模型１００を作製するためには、まず、アルジネートやラバー系等の印象材を用いて患者の口から印象（例えば１歯欠損から全歯欠損の顎の印象）を採取し、採取した印象に透明レジンを注いで光透過性を有する透明作業模型１１を作製する。そして、透明作業模型１１の上に、蝋（ワックス）と人工歯２で作製された蝋義歯１を作製する。このようにして、歯科用義歯模型１００が作製される。
【００２４】
次に、歯科用義歯模型１００を平面Ｘで切断したときの切断面を参照しながら、間隙部形成工程，光照射工程，補填工程について説明する。
【００２５】
［各種製造工程］
図２は、図１に示す歯科用義歯模型１００を用いた義歯の製造方法における間隙部形成工程を説明するための説明図である。特に、図２（ａ）は、図１に示す歯科用義歯模型１００を平面Ｘで切断したときの切断面である。
【００２６】
図２において、まず、光透過性材料で形成された透明作業模型１１を下フラスコ２１内に入れる（図２（ｂ））。なお、このとき予め下フラスコ２１内に透明レジンを充填しておき、その透明レジンの中に、蝋義歯１及び透明作業模型１１を埋没させることも可能である。
【００２７】
そして、プラスチックからなる埋没材１２が充填された上フラスコ２２内に蝋義歯１を埋没させた（入れた）後（図２（ｃ））、その埋没材１２を硬化させる。このとき、例えばチューブ等を用いて、埋没材１２中に補填路３０が形成されるようにする。また、間隙部形成工程が終了したときにトン路３１（図２（ｆ））が形成されるように、例えば、図２（ｃ）中の蝋義歯１の右端に蝋を塗布しておく。また、透明作業模型１１と接触する埋没材１２の表面に、離型剤を塗布しておくことで、後述する分離作業が容易になる。なお、本実施形態では、埋没材１２としてプラスチックを用いたので、水分が光重合レジンに吸収されるといった弊害もなく、義歯の強度低下を防ぐことができる。
【００２８】
次いで、下フラスコ２１及び上フラスコ２２を加熱して透明作業模型１１及び埋没材１２を十分に硬化した後、上フラスコ２１と下フラスコ２２を分離する（図１（ｄ））。その後、透明作業模型１１と埋没材１２を分離して、熱湯等で蝋義歯１のうちワックスの部分のみを流し出す（図２（ｅ））。そうすると、図２（ｆ）に示すように、（図中上側の）透明作業模型１１と、（図中下側の）埋没材１２との間に間隙部が形成されることになる。なお、補填路３０及びトン路３１も併せて形成される。
【００２９】
図３は、本発明の実施の形態に係る義歯の製造方法における光照射工程及び補填工程を説明するための断面図である。
【００３０】
図３において、埋没材１２は、液状の光重合レジン４０内に埋没しており、透明作業模型１１の上方には光源５０が設けられている。そして、その光源５０から透明作業模型１１に光が照射される。そうすると、この光が透明作業模型１１を通過して、間隙部形成工程によって形成された間隙部にある光重合レジン４０に当たり、光重合が開始される。なお、図３では、埋没と同時に、液状の光重合レジン４０が重合収縮により補填路３０やトン路３１を通って填入されるようにしたが、本発明はこれに限られず、例えば、液状又は餅状の光重合レジンを予め間隙部に充填させておくこともできる。
【００３１】
図４は、義歯が完成するまでの流れを示す工程図である。図４（ａ）は、図３中の点線枠内を拡大した拡大図である。まず、光源５０から照射された光は、透明作業模型１１を透過した後、透明作業模型１１と接触する光重合レジン４０（の被照射面）に当たる。そうすると、光重合レジン４０中の光重合開始剤（後述する［光重合レジン］参照）は、この光を吸収して活性化（励起）し、分解等を経てモノマーやオリゴマーなどの樹脂成分に連鎖的に反応する（架橋化反応）。そして、この架橋化反応が進行して光重合レジン４０の分子量が増大すると、最終的に、被照射面から光重合レジン４０は固体となっていき（硬化していき）、光硬化樹脂４１となる（図４（ｂ）参照）。
【００３２】
このとき、光重合レジン４０は重合収縮（重合収縮は、約７％程度である）してしまうことから、図４（ｂ）で図示するように、硬化した光硬化樹脂４１の直下に、光重合レジン４０の不足分（空隙部で示す）Ｙが生じる。従来の義歯の製造方法では、この不足分Ｙを補うべく、レジンを加圧して補填していた。しかし、本発明によれば、重合収縮によって生じた不足分Ｙを補うべく、補填路３０やトン路３１を介して、周囲にある液状の光重合レジン４０を自動的に補填することができるので（図４（ｃ）の矢印参照）、周囲にある光重合レジン４０により重合収縮を補いながら光重合を進行させることが可能となる（図４（ｄ）参照）。
【００３３】
このように、補填路３０やトン路３１を介して光重合レジン４０が適宜補填されながら、光重合レジン４０の被照射面から積層状に順次硬化していく（図４（ｃ）→図４（ｄ）→図４（ｆ））。
【００３４】
ここで、図４（ｅ）は、従来の義歯の製造方法において残留応力が生ずる様子を説明するための説明図である。従来の義歯の製造方法では、（例えば加熱重合によって）レジン４０'が周囲から硬化して硬化樹脂４１'となった場合、太線矢印で図示するような残留応力が生じていた。しかし、本実施形態では、図４（ｅ）に示す従来の義歯の製造方法と異なり、光重合レジン４０が被照射面から積層状に順次硬化していくので、残留応力の発生を抑え、ひいては残留応力による光硬化樹脂４１の変形を抑えることができる（図４（ｆ）参照）。
【００３５】
すなわち、補填路３０やトン路３１を介して光重合レジン４０を補填しながら、被照射面から光重合レジン４０が順次硬化していくので、完成した光硬化樹脂４１（図４（ｇ）参照）に内部応力が発生するのを抑えることができ、ひいては食事中や洗浄中に多少の熱が加わっても、残留応力の緩和による変形を防ぐことができる。なお、図４（ｇ）に示すように、完成した光硬化樹脂４１には、補填路３０にある光重合レジン４０が一部硬化した光硬化樹脂補填路部４１ａと、トン路３１にある光重合レジン４０が一部硬化した光硬化樹脂トン路部４１ｂと、が含まれている。また、本実施形態では、埋没材１２としてプラスチックを用いたが、これを透明プラスチックとすることで、埋没材１２側からも光を照射することができるようになる。
【００３６】
なお、図５に示すように、人工歯２の付近（光源５０からの光が届きにくい部位や、光が斜めから当たった場合に影になる部位など）であって、埋没材１２の表面に、銀箔やアルミなどの光反射材１３を付すこととしてもよい。光反射材１３は、薄くて変形可能であって、かつ、光を反射する性質を有する材料であれば、如何なるものであってもよい。これにより、光の届きにくい箇所についても、光重合レジン４０の光重合を効率良く進行させることができる。図５では、人工歯２の付近に光反射材１３を付しているが、勿論、埋没材１２の表面全体に付してもよい。
【００３７】
［光透過性材料］
光透過性材料（本実施形態では透明作業模型１１）は、上述のとおり、光を透過する性質を有する材料であれば如何なるものであってもよく、例えば、非晶性樹脂では、ポリスチレン，低密度ポリエチレン，ポリカーボネートなどが挙げられ、結晶性樹脂では、ポリプロピレン，ポリエチレンテレフタラート，ポリブチレンテレフタラート，ポリアミド，ポリアセタールなどが挙げられる。その他、プラスチック、リン酸塩ガラス、水ガラス、石英ガラスなどを用いることもできる。特に、光透過率が高い石英ガラスを用いることで、光重合レジン４０を効率良く硬化（光重合）させることができる。
【００３８】
［光重合レジン］
光重合レジン４０は、例えば、エチレン性不飽和２重結合を少なくとも１個含有する重合可能なエチレン性化合物，光重合開始剤，光増感剤及び充填剤からなるものを用いることができる。なお、エチレン性化合物とは、モノマー，プレポリマー，これらの混合物，及びこれらの共重合体等の化学的形態をもつものをいう。より具体的には、１個のエチレン性不飽和２重結合をもつモノマーとしては、メチルメタアクリレート，エチルメタアクリレート，イソプロピルメタアクリレート，ヒドロキシエチルメタアクリレート，テトラヒドロフルフリルメタアクリレート，グリシジルメタクリレートなどが挙げられ、２個のエチレン性不飽和２重結合をもつモノマーとしては、芳香族系では２，２−ビス（メタクリロキシフェニル）プロパン，２，２−ビス（４−（２−ヒドロキシ−３−メタクリロキシフェニル））プロパン，２，２−ビス（４−メタクリロキシエトキシフェニル）プロパン，２，２−ビス（４−メタクリロキシジエトキシフェニル）プロパン，２，２−ビス（４−メタクリロキシプロポキシフェニル）プロパンなどが挙げられ、脂肪族系ではエチレングリコールジメタクリレート，ジエチレングリコールジメタクリレート，トリエチレングリコールジメタクリレート，ブチレングリコールジメタクリレート，ネオベンチルグリコールジメタクリレート，ポリプロピレングリコール，１，３−ブタンジオールジメタクリレート，１，４−ブタンジオールジメタクリレート，１，６−ヘキサンジオールジメタクリレート，１，６−ヘキサンジオールジメタクリレートなどが挙げられる。また、エチレン性不飽和２重結合を３個有するモノマーとしては、トリメチロールプロパントリメタクリレート，トリメチロールエタントリメタクリレート，ペンタエリスリトールトリメタクリレート，トリメチロールメタントリメタクリレートなどが挙げられる。また、エチレン性不飽和２重結合を４個有するモノマーとしては、ペンタエリスリトールテトラメタクリレート，ペンタエリスリトールテトラアクリレートなどが挙げられる。
【００３９】
光重合開始剤としては、ベンゾイン，ベンゾインアルキルエーテル，ベンゾフェノン，アセトフェノン及びその誘導体，チオキサントン及びその誘導体，ベンジル，カンファーキノン，α−ナフチル，アセナフセン，ジメトキシベンジル，ジクロロベンジルなどが挙げられる。光増感剤としては、ジメチルアミノエチルメタクリレート，ｎ−ブチルアミン，トリエチルアミン，トリエチル−ｎ−ブチルフォスフィン，４−ジメチルアミノ安息香酸イソアミルなどが挙げられる。充填剤としては、有機，無機，有機及び無機の複合のいずれの充填剤であってもよく、例えば、石英粉末，アルミナ粉末，ガラス粉末，カオリン，タルク，炭酸カルシウム，バリウムアルミノシリケートガラス，酸化チタン，ホウケイ酸ガラス，コロイダルシリカ粉末，有機複合フィラーなどが挙げられる。また、ポリマー粉末として、ポリアクリル酸メチル，ポリメタクリル酸メチル，ポリメタクリル酸エチル，メタクリル酸メチル−メタクリル酸エチル共重合体，架橋型ポリメタクリル酸メチル，エチレン−酢酸ビニル共重合体などを用いることもできる。
【００４０】
［光源］
光重合レジン４０を活性化させる活性エネルギー線としては、可視光線，紫外線，或いはスペクトル内に可視光線及び紫外線の両者を含む活性エネルギー線を用いることができる。例えば２４０ｎｍ〜６００ｎｍの波長をもつ活性エネルギー線である。
【００４１】
このような活性エネルギー線を照射する光源５０としては、例えばカーボンアーク，水銀燈，キセノンランプ，メタルハライドランプ，蛍光灯，タングステンランプ，アルゴンイオンレーザ，色素レーザ，ＬＥＤ，ハロゲン，プラズマなど、様々なものを使用することができるが、特に、ＬＥＤを使用することが好ましい。これにより、電力消費を抑えつつ安価に義歯を製造することができる。
【００４２】
なお、ＬＥＤに電力を供給する手法であるが、一般家庭用コンセントや電池から電力を供給するだけでなく、例えば図６（ａ）に示すように、電子レンジ６０内のマイクロ波を電流に変換し、それによって得られた電力をＬＥＤに供給するようにしてもよい。これにより、一般家庭で簡易に光重合レジンを硬化させ、義歯を製造することが可能になる。光源５０としては、図６（ｂ）に示すように蛍光灯５０を利用することができる。図６（ｂ）は、図６（ａ）の点線部を拡大した拡大図である。図６（ｂ）において、電子レンジ内のマイクロ波が蛍光灯５０に当たると、その蛍光灯５０は発光し、透明作業模型１１を介して光重合レジン４０に光が照射される。このように、一般家庭にある物を有効に利用して、簡易に光重合レジンを硬化させ、義歯を製造することができる。
【産業上の利用可能性】
【００４３】
本発明に係る歯科用義歯模型及び義歯の製造方法は、内部応力の発生が少ない義歯を製造しうるものとして有用である。
【図面の簡単な説明】
【００４４】
【図１】本発明の実施の形態に係る歯科用義歯模型の外観を示す斜視図である。
【図２】図１に示す歯科用義歯模型を用いた義歯の製造方法における間隙部形成工程を説明するための説明図である。
【図３】本発明の実施の形態に係る義歯の製造方法における光照射工程及び補填工程を説明するための断面図である。
【図４】義歯が完成するまでの流れを示す工程図である。
【図５】本発明の他の実施の形態に係る義歯の製造方法の概要を示す図である。
【図６】本発明の他の実施の形態に係る義歯の製造方法の概要を示す図である。
【符号の説明】
【００４５】
１  蝋義歯
２  人工歯
１１  透明作業模型
１２  埋没材
１３  光反射材
２１  下フラスコ
２２  上フラスコ
３０  補填路
３１  トン路
４０  光重合レジン
４１  光硬化樹脂
５０  光源
６０  電子レンジ
１００  歯科用義歯模型
【図１】
2006255086.tif 000003
【図２】
2006255086.tif 000004
【図３】
2006255086.tif 000005
【図４】
2006255086.tif 000006
【図５】
2006255086.tif 000007
【図６】
2006255086.tif 000008